(57)【要約】      （修正有）【課題】可視光領域の光吸収の変化を利用して酸化状態を検出することができる組成物を提供する。【解決手段】下記式（１）で表される繰り返し単位を有するアセチレン系ポリマー成分と、下記式（１）で表される繰り返し単位を有するアセチレン系ポリマーを酸化して得られる成分とからなる組成物。2007169619.tif 000029（式中、ｎは、１０〜１００００の整数を、Ａは、ナフチル基、フェナントリル基、ピレニル基、又はアントリル基から選ばれる基を表す。これらの基は、アルキル基、芳香族炭化水素基により置換されているアルキル基、Ｒ１−Ｏ−基、-Ｓ-Ｒ２基、-ＮＲ３Ｒ４、シアノ基、カルボキシル基、Ｒ５ＳＯ２−、−ＣＯＯＲ６基、−ＣＯＮ（Ｒ７）（Ｒ８）基及び-ＣＯＲ９から選ばれる基でモノ又はジ置換されている。式中、Ｒ１、Ｒ５、Ｒ６、Ｒ９はアルキル基、Ｒ２、Ｒ３、Ｒ４、Ｒ７、Ｒ８は水素原子又はアルキル基を表す。）【選択図】なし【特許請求の範囲】
【請求項１】
下記式（１）で表される、繰り返し単位をｎ個有してなるアセチレン系ポリマー成分と、下記式（１）で表される、繰り返し単位をｎ個有してなるアセチレン系ポリマー成分を酸化して得られる成分とからなることを特徴とする組成物。
【化１】
2007169619.tif 000027
（式中、ｎは、１０から１００００である整数を示す。Ａは、ナフチル基、フェナントリル基、ピレニル基、又はアントリル基から選ばれる基を表す。これらの基は、炭素数１から４０のアルキル基、芳香族炭化水素基により置換されているアルキル基（炭素数１から４０のアルキル基を表す）、Ｒ１−Ｏ−基（Ｒ１は炭素数１から４０のアルキル基）、-Ｓ-Ｒ２基（Ｒ２は、水素原子又は炭素数１から４０のアルキル基を表す。）、-ＮＲ３Ｒ４（Ｒ３及びＲ４は、水素原子又は炭素数１から４０のアルキル基を表し、同一の基であっても異なる基であってもよい。）、シアノ基、カルボキシル基、Ｒ５ＳＯ２−（Ｒ５は、炭素数１から４０のアルキル基を表す。）、−ＣＯＯＲ６基（Ｒ６は、炭素数１から４０のアルキル基を表す。）、−ＣＯＮ（Ｒ７）（Ｒ８）基（Ｒ７、Ｒ８は、水素原子又は炭素数１から４０のアルキル基を表し、同一の基であっても異なる基であってもよい。）及び-ＣＯＲ９（Ｒ９は、炭素数１から４０のアルキル基を表す。）から選ばれる基によりモノ置換又はジ置換されている。ただし、上記の繰り返し単位は必ずしも互いに同一である必要はない。）
【請求項２】
下記式（２）で表される、繰り返し単位をｎ個有してなるアセチレン系ポリマー成分と、下記式（２）で表される、繰り返し単位をｎ個有してなるアセチレン系ポリマー成分を酸化して得られる成分とからなることを特徴とする組成物。
【化２】
2007169619.tif 000028
（式中、ｎは、１０から１００００である整数を示す。Ａ１は、１−ナフチル基又は２−ナフチル基を表す。Ａ１が１−ナフチル基をあらわすときは２、３又は４の位置について、Ａ１が２−ナフチル基をあらわすときは１、３又は４の位置について、炭素数１から４０のアルキル基、芳香族炭化水素基により置換されているアルキル基（炭素数１から４０のアルキル基を表す）、Ｒ１０−Ｏ−基（Ｒ１０は炭素数１から４０のアルキル基）、-Ｓ-Ｒ１１基（Ｒ１１は、水素原子又は炭素数１から４０のアルキル基を表す。）、-ＮＲ１２Ｒ１３（Ｒ１２及びＲ１３は、水素原子又は炭素数１から４０のアルキル基を表し、同一の基であっても異なる基であってもよい。）、シアノ基、カルボキシル基、Ｒ１４ＳＯ２−（Ｒ１４は、炭素数１から４０のアルキル基を表す。）、−ＣＯＯＲ１５基（Ｒ１５は、炭素数１から４０のアルキル基を表す。）、−ＣＯＮ（Ｒ１６）（Ｒ１７）基（Ｒ１６、Ｒ１７は、水素原子又は炭素数１から４０のアルキル基を表し、同一の基であっても異なる基であってもよい。）及び-ＣＯＲ１８（Ｒ１８は、炭素数１から４０のアルキル基を表す。）から選ばれる基によりモノ置換又はジ置換されている。ただし、上記の繰り返し単位は必ずしも互いに同一である必要はない。）
【発明の詳細な説明】
【技術分野】
【０００１】
本発明は、共役系透明高分子材料組成物に関するものである。
【背景技術】
【０００２】
各種高分子化合物の開発が積極的に進められ、これらの高分子化合物は各種構造材料或いは機能材料として利用されてきた。
この中に置換ポリアセチレン化合物であるアセチレン系高分子化合物がある。置換ポリアセチレンはそのユニークな構造により特異な性質を示すことが知られている。置換基を有するポリアセチレンはビニルポリマーに比較して剛直な主鎖構造を持ち、嵩高い置換基の存在によって広い分子鎖間隙を持たせることにより気体などの高い物質透過性能が期待できる。しかしながら、ポリ（ジフェニルアセチレン）類は、重量平均分子量(Mw)が100万以上の高重合体が得られ、優れた熱安定性を有することが知られている。ポリ(ジフェニルアセチレン)はいずれの溶媒にも不溶で、かつ融点を持たないことなど、加工上の問題がある。
【０００３】
置換ポリアセチレン化合物としては、以下の重合体が開発された。
ｏ-（トリアリルキシリル）フェニルアセチレン重合体（特許文献１参照）、１―フェニル−２−（ｐ−トリメチルシリルフェニル）アセチレン重合体（特許文献２参照）、ｏ-（トリメチルシリル）フェニルアセチレン重合体（特許文献３、４参照）、ｏ-（ジメチルシリル）フェニルアセチレン重合体（特許文献５参照）、ｏ-（トリメチルゲルフェニル）アセチレン重合体（特許文献６参照）。
これらの高分子化合物は耐溶剤性、耐熱性を有しており、シート及びフィルムとすることは可能である。しかしながら、透明性という点で、更に透明度を挙げることが求められている。
また、これまで可視光領域の光吸収の変化を利用して酸化状態を検出する検出組成物は知られていなかった。
【特許文献１】特開昭６３−９２６１９号公報
【特許文献２】特開平４−１１４１０６号公報
【特許文献３】特開平３−２４６５０５号公報
【特許文献４】特開平３−８６７３８号公報
【特許文献５】特開平４−３１８８０１号公報
【特許文献６】特開平６−３４８１３号公報
【発明の開示】
【発明が解決しようとする課題】
【０００４】
本発明の課題は、可視光領域の光吸収の変化を利用する酸化状態の検出組成物を提供することである。
【課題を解決するための手段】
【０００５】
本願発明者らは、鋭意研究の結果、特定の置換基を有する長い主鎖共役結合の存在する置換ポリアセチレンは前記長い主鎖共役が存在することにより濃い着色を示すとともに長い側鎖置換基を導入することにより固体状態でより長い共役長を有する高分子材料を得ることが可能である置換ポリアセチレン化合物組成物に関し、酸化して得られる透明性が高い物性を有する新規な置換ポリアセチレン化合物と酸化されていない状態の耐溶剤性、耐熱性の高い置換ポリアセチレン化合物からなる組成物とすると、酸化条件に応じて可視光領域の光吸収を変化させることができることを見出して本発明を完成させた。
【０００６】
本発明によれば、以下の発明が提供される。
（１）下記式（１）で表される、繰り返し単位をｎ個有してなるアセチレン系ポリマー成分と、下記式（１）で表される、繰り返し単位をｎ個有してなるアセチレン系ポリマー成分を酸化して得られる成分とからなることを特徴とする組成物。
【０００７】
【化１】
2007169619.tif 000002
【０００８】
（式中、ｎは、１０から１００００である整数を示す。Ａは、ナフチル基、フェナントリル基、ピレニル基、又はアントリル基から選ばれる基を表す。これらの基は、炭素数１から４０のアルキル基、芳香族炭化水素基により置換されているアルキル基（炭素数１から４０のアルキル基を表す）、Ｒ１−Ｏ−基（Ｒ１は炭素数１から４０のアルキル基）、-Ｓ-Ｒ２基（Ｒ２は、水素原子又は炭素数１から４０のアルキル基を表す。）、-ＮＲ３Ｒ４（Ｒ３及びＲ４は、水素原子又は炭素数１から４０のアルキル基を表し、同一の基であっても異なる基であってもよい。）、シアノ基、カルボキシル基、Ｒ５ＳＯ２−（Ｒ５は、炭素数１から４０のアルキル基を表す。）、−ＣＯＯＲ６基（Ｒ６は、炭素数１から４０のアルキル基を表す。）、−ＣＯＮ（Ｒ７）（Ｒ８）基（Ｒ７、Ｒ８は、水素原子又は炭素数１から４０のアルキル基を表し、同一の基であっても異なる基であってもよい。）及び-ＣＯＲ９（Ｒ９は、炭素数１から４０のアルキル基を表す。）から選ばれる基によりモノ置換又はジ置換されている。ただし、上記の繰り返し単位は必ずしも互いに同一である必要はない。）
（２）下記式（２）で表される、繰り返し単位をｎ個有してなるアセチレン系ポリマー成分と、下記式（２）で表される、繰り返し単位をｎ個有してなるアセチレン系ポリマー成分を酸化して得られる成分とからなることを特徴とする組成物。
【０００９】
【化２】
2007169619.tif 000003
【００１０】
（式中、ｎは、１０から１００００である整数を示す。Ａ１は、１−ナフチル基又は２−ナフチル基を表す。Ａ１が１−ナフチル基をあらわすときは２、３又は４の位置について、Ａ１が２−ナフチル基をあらわすときは１、３又は４の位置について、炭素数１から４０のアルキル基、芳香族炭化水素基により置換されているアルキル基（炭素数１から４０のアルキル基を表す）、Ｒ１０−Ｏ−基（Ｒ１０は炭素数１から４０のアルキル基）、-Ｓ-Ｒ１１基（Ｒ１１は、水素原子又は炭素数１から４０のアルキル基を表す。）、-ＮＲ１２Ｒ１３（Ｒ１２及びＲ１３は、水素原子又は炭素数１から４０のアルキル基を表し、同一の基であっても異なる基であってもよい。）、シアノ基、カルボキシル基、Ｒ１４ＳＯ２−（Ｒ１４は、炭素数１から４０のアルキル基を表す。）、−ＣＯＯＲ１５基（Ｒ１５は、炭素数１から４０のアルキル基を表す。）、−ＣＯＮ（Ｒ１６）（Ｒ１７）基（Ｒ１６、Ｒ１７は、水素原子又は炭素数１から４０のアルキル基を表し、同一の基であっても異なる基であってもよい。）及び-ＣＯＲ１８（Ｒ１８は、炭素数１から４０のアルキル基を表す。）から選ばれる基によりモノ置換又はジ置換されている。ただし、上記の繰り返し単位は必ずしも互いに同一である必要はない。）
【発明の効果】
【００１１】
本発明で用いられるアセチレン系ポリマーは、特定の置換基を有する長い主鎖共役を有し、耐溶剤性、耐熱性が高く、種々の有機溶媒に可溶であり、着色を示す。この化合物は簡便な化学的酸化／還元処理により、着色のない透明な状態とすることができる。本発明の組成物は、化学的酸化状態のアセチレン系ポリマーと還元状態のアセチレン系ポリマーとからなる組成物であり、その割合に応じて、着色のない状態から着色のある状態について段階的に変化させることができるので、可視光領域の光吸収の変化を利用する酸化状態の検出組成物が得られる。
【発明を実施するための最良の形態】
【００１２】
本発明に用いられるアセチレン系ポリマーは、下記式（１）又は（２）で表される、繰り返し単位をｎ個有してなるアセチレン系ポリマーである。
【００１３】
【化３】
2007169619.tif 000004
【００１４】
（式中、ｎは、１０から１００００である整数を示す。Ａは、ナフチル基、フェナントリル基、ピレニル基、又はアントリル基から選ばれる基を表す。これらの基は、炭素数１から４０のアルキル基、芳香族炭化水素基により置換されているアルキル基（炭素数１から４０のアルキル基を表す）、Ｒ１−Ｏ−基（Ｒ１は炭素数１から４０のアルキル基）、-Ｓ-Ｒ２基（Ｒ２は、水素原子又は炭素数１から４０のアルキル基を表す。）、-ＮＲ３Ｒ４（Ｒ３及びＲ４は、水素原子又は炭素数１から４０のアルキル基を表し、同一の基であっても異なる基であってもよい。）、シアノ基、カルボキシル基、Ｒ５ＳＯ２−（Ｒ５は、炭素数１から４０のアルキル基を表す。）、−ＣＯＯＲ６基（Ｒ６は、炭素数１から４０のアルキル基を表す。）、−ＣＯＮ（Ｒ７）（Ｒ８）基（Ｒ７、Ｒ８は、水素原子又は炭素数１から４０のアルキル基を表し、同一の基であっても異なる基であってもよい。）及び-ＣＯＲ９（Ｒ９は、炭素数１から４０のアルキル基を表す。）から選ばれる基によりモノ置換又はジ置換されている。）
これらの置換基は、同時に同じ基で置換されていてもよい。
上記アセチレン系ポリマーの重量平均分子量は、２０００から５００００００である。
Ａが１−ナフチル基をあらわすときは、置換基の位置は２、３、４である。
Ａが２−ナフチル基をあらわすときは、置換基の位置は１、３、４である。
Ａが９−フェナントリル基をあらわすときは、置換基の位置は１０である。
Ａが１−フェナントリル基をあらわすときは、置換基の位置は２である。
Ａが１−ピレニル基をあらわすときは、置換基の位置は２、３、４である。
Ａが９−アントリル基をあらわすときは、置換基の位置は１０である。
Ａが１−アントリル基をあらわすときは、置換基の位置は２である。
【００１５】
【化４】
2007169619.tif 000005
【００１６】
（式中、ｎは、１０から１００００である整数を示す。Ａ１は、１−ナフチル基又は２−ナフチル基を表す。Ａ１が１−ナフチル基をあらわすときは２、３又は４の位置について、Ａ１が２−ナフチル基をあらわすときは１、３又は４の位置について、炭素数１から４０のアルキル基、芳香族炭化水素基により置換されているアルキル基（炭素数１から４０のアルキル基を表す）、Ｒ１０-Ｏ-基（Ｒ１０は、炭素数１から４０のアルキル基）、-Ｓ-Ｒ１１基（Ｒ１１は、水素原子又は炭素数１から４０のアルキル基を表す。）、-ＮＲ１２Ｒ１３（Ｒ１２及びＲ１３は、水素原子又は炭素数１から４０のアルキル基を表し、同一の基であっても異なる基であってもよい。）、シアノ基、カルボキシル基、Ｒ１４ＳＯ−（Ｒ１４は、炭素数１から４０のアルキル基を表す。）、-ＣＯＯＲ１５基（Ｒ１５は、炭素数１から４０のアルキル基を表す。）、−ＣＯＮ（Ｒ１６）（Ｒ１７）基（Ｒ１６、Ｒ１７は、水素原子又は炭素数１から４０のアルキル基を表し、同一の基であっても異なる基であってもよい。）及び−ＣＯＲ１８（Ｒ１８は、炭素数１から４０のアルキル基を表す。）から選ばれる基によりモノ置換又はジ置換されている。ただし、上記の繰り返し単位は必ずしも互いに同一である必要はない。）
これらの置換基は、同時に同じ基で置換されていてもよい。
上記アセチレン系ポリマーの重量平均分子量は、２０００から５００００００である。
【００１７】
前記アセチレン系ポリマーの末端基は、いずれも下記式（４）のとおりである。
【００１８】
【化５】
2007169619.tif 000006
【００１９】
（式中、Ａ２は前記式（１）におけるＡ又は式（２）におけるＡ１と同じ意味である。）
【００２０】
前記記載中アルキル基は、炭素数１から４０のアルキル基である。具体的にはメチル基、エチル基，ｎ―プロピル基、ｉ―プロピル基、ｎ―ブチル基、ｉ―ブチル基、ｔｅｒｔ−ブチル基、ｎ−ペンチル基、ｉ−ペンチル基、ｔｅｒｔ―ペンチル基、ｎ−ヘキシル基、ｉ−ヘキシル基、ｎ―ヘプチル基、２−メチルヘプチル基、ｎ―オクチル基、２−メチルヘプチル基、ｎ―ノニル基、２−メチルノニル基、ｎ―デカニル基、２−メチルデカニル基、ｎ―ウンデカニル基、２−メチルウンデカニル基、ｎ−ドデカニル基、２−メチル−ドデカニル基、ｎ−トリデカニル基、２−メチルトリデカニル基、ｎ−テトラデカニル基、２−メチルテトラデカニル基、ｎ−ペンタデカニル基、２−メチルペンタデカニル基、ｎ−ヘキサデカニル基、２−メチルヘキサデカニル基、ｎ−ヘプタデカニル基、２−メチルヘプタデカニル基、ｎ―オクタデカニル基、２−メチルオクタデカニル基、ｎ−ノナデカニル基、２−メチルノナデカニル基、ｎ−エイコサニル基、２−メチルエイコサニル基、ｎ―ヘンエイコサニル基、２−メチルヘンエイコサニル基、２−メチルドコサニル基、ｎ―ドコサニル基、ｎ―トリコサニル基、２−メチル−ｎ―トリコサニル基、ｎ―テトラコサニル基、２−メチルテトラコサニル基、ｎ―ペンタコサニル基、２−メチルペンタコサニル基、２−メチルヘキサコサニル基、ｎ―ヘキサコサニル基、ｎ―ヘプタコサニル基、２−メチルヘプタコサニル基、ｎ―オクタコサニル基、２−メチルオクタコサニル基、ｎ―ノナコサニル基、２−メチルノナコサニル基、ｎ―トリアコンタニル基、２−メチルトリアコンタニル基、ｎ―ドトリアコンタニル基、２−メチルトリトリアコンタニル基、ｎ―テトラコンタニル基、２−メチルテトラコンタニル基を表す。
前記式中、前記式中、芳香族炭化水素はアルキル置換されていてもよいフェニル基を表す。アルキル置換のアルキル基は炭素数１から３のアルキル基である。
【００２１】
本発明のアセチレン系ポリマーの繰り返し単位の具体例としては、以下のものを挙げることができる。
【００２２】
【化６】
2007169619.tif 000007
【００２３】
【化７】
2007169619.tif 000008
【００２４】
【化８】
2007169619.tif 000009
【００２５】
【化９】
2007169619.tif 000010
【００２６】
【化１０】
2007169619.tif 000011
【００２７】
【化１１】
2007169619.tif 000012
【００２８】
【化１２】
2007169619.tif 000013
【００２９】
【化１３】
2007169619.tif 000014
【００３０】
【化１４】
2007169619.tif 000015
【００３１】
【化１５】
2007169619.tif 000016
【００３２】
【化１６】
2007169619.tif 000017
【００３３】
【化１７】
2007169619.tif 000018
【００３４】
【化１８】
2007169619.tif 000019
【００３５】
【化１９】
2007169619.tif 000020
【００３６】
原料物質である下記式（５）又は（６）の化合物を触媒の存在下に重合反応を行うことにより、前記アセチレン系ポリマーを得ることができる。触媒は金属化合物や有機金属錯体を挙げることができる。反応の結果、上記式（１）又は（２）で表される繰り返し単位からなるアセチレン系ポリマーを得ることができる。反応に際しては、原料物質に触媒を添加して加熱する。反応の進行とともに粘性が上昇する。重合の進行に応じて適当なところで反応を停止させる。得られる重合体の分子量は、重量平均分子量で２０００以上５００×１０４程度のものが用いられる。
【００３７】
【化２０】
2007169619.tif 000021
【００３８】
Ａは、ナフチル基、フェナントリル基、ピレニル基、又はアントリル基から選ばれる基を表す。これらの基は、炭素数１から４０のアルキル基、芳香族炭化水素基により置換されているアルキル基、Ｒ１−Ｏ−基（Ｒ１は炭素数１から４０のアルキル基）、-Ｓ-Ｒ２基（Ｒ２は、水素原子又は炭素数１から４０のアルキル基を表す。）、-ＮＲ３Ｒ４（Ｒ３及びＲ４は、水素原子又は炭素数１から４０のアルキル基を表し、同一の基であっても異なる基であってもよい。）、シアノ基、カルボキシル基、Ｒ５ＳＯ２−（Ｒ５は、炭素数１から４０のアルキル基を表す。）、−ＣＯＯＲ６基（Ｒ６は、炭素数１から４０のアルキル基を表す。）、−ＣＯＮ（Ｒ７）（Ｒ８）基（Ｒ７、Ｒ８は、水素原子又は炭素数１から４０のアルキル基を表し、同一の基であっても異なる基であってもよい。）及び-ＣＯＲ９（Ｒ９は、炭素数１から４０のアルキル基を表す。）から選ばれる基によりモノ置換又はジ置換されている。）
【００３９】
【化２１】
2007169619.tif 000022
【００４０】
Ａ１は、１−ナフチル基又は２−ナフチル基を表す。Ａ１が１−ナフチル基をあらわすときは２、３又は４の位置について、Ａ１が２−ナフチル基をあらわすときは１、３又は４の位置について、炭素数１から４０のアルキル基、芳香族炭化水素基により置換されているアルキル基（炭素数１から４０のアルキル基を表す）、Ｒ１０−Ｏ−基（Ｒ１０は炭素数１から４０のアルキル基）、-Ｓ-Ｒ１１基（Ｒ１１は、水素原子又は炭素数１から４０のアルキル基を表す。）、-ＮＲ１２Ｒ１３（Ｒ１２及びＲ１３は、水素原子又は炭素数１から４０のアルキル基を表し、同一の基であっても異なる基であってもよい。）、シアノ基、カルボキシル基、Ｒ１４ＳＯ２−（Ｒ１４は、炭素数１から４０のアルキル基を表す。）、−ＣＯＯＲ１５基（Ｒ１５は、炭素数１から４０のアルキル基を表す。）、−ＣＯＮ（Ｒ１６）（Ｒ１７）基（Ｒ１６、Ｒ１７は、水素原子又は炭素数１から４０のアルキル基を表し、同一の基であっても異なる基であってもよい。）及び-ＣＯＲ１８（Ｒ１８は、炭素数１から４０のアルキル基を表す。）から選ばれる基によりモノ置換又はジ置換されている。
【００４１】
金属化合物触媒は、以下の一般式で表される
【００４２】
【化２２】
2007169619.tif 000023
【００４３】
式中、Ｍは、Ｗ、Ｍｏ、Ｃｒ、Ｔａ、Ｎｂ、Ｍｎ、Ｎｉ、Ｐｄ、Ｒｕ及びＲｈから選ばれる。Ｘは、ハロゲン原子又はＣＯから選ばれる。ハロゲン原子は塩素、フッ素、臭素及ヨウ素から選ばれる原子である。ｎは、整数を表す。
前記金属化合物触媒としては、具体的には、ＷＣｌ６、ＷＢｒ６、ＷＩ６、ＷＦ６、Ｗ（ＣＯ）６、ＭｏＣｌ５、ＣｒＣl３、ＴａＣｌ５、ＮｂＣｌ５、ＭｎＣｌ３、ＰｄＣｌ３、ＲｕＣｌ３、ＲｈＣｌ３等を挙げることができる。
【００４４】
有機金属錯体は以下の一般式で表される。
【００４５】
【化２３】
2007169619.tif 000024
【００４６】
式中、Ｍは金属であって、Ｗ、Ｍｏ、Ｃｒ、Ｔａ、Ｎｂ、Ｍｎ、Ｎｉ、Ｐｄ、Ｒｕ、Ｒｈから選ばれる。Ｘは無機性の基であって、ＣＯ、ハロゲン原子、水素原子から選ばれる基又は原子を表す。ハロゲン原子は塩素、フッ素、臭素及ヨウ素から選ばれる原子である。Ｙは有機基であって、シクロオクタヂエン、ノルボルナジエン、アセチルアセトナート、オレフィン、ジエン、アルキレン、アルキルから選ばれる有機基である。
ｎ，ｍは、整数を表す。
有機金属錯体の具体例としては、Ｎｉ（ｃｙｃｌｏｏｃａｔａｄｉｅｎｅ）２、[Ｒｕ（ｎｏｒｂｏｒｎａｄｉｅｎｅ）Ｃｌ]２を挙げることができる。
具体的には、Ｎｉ（ｃｙｃｌｏｏｃａｔａｄｉｅｎｅ）２、[Ｒｕ（ｎｏｒｂｏｒｎａｄｉｅｎｅ）Ｃｌ]２等を挙げることができる。
【００４７】
前記式（５）及び（６）の化合物の製法は、いろいろな方法が知られている。一例を挙げれば、（５）又は（６）で表されるエチニル化合物を製造し、エチニル化合物に置換基を導入する反応を行うことにより行われる。エチニル化合物の製造に際しては、ハロゲン化エチニルマグネシウムと置換ケトン化合物を反応させてエチニル化を行う。
【００４８】
前記式（１）又は（２）のアセチレン系ポリマーを酸化する。酸化方法は以下のようにして行う。
酸化方法は、例えば、塩素や沃素、硝酸、塩化第２鉄など種々の酸化剤の存在下に、原料物質と気相もしくは液相で直接接触させる方法を採用できる。反応に際して酸化剤を添加する。
酸化剤の濃度、温度、反応時間を制御することにより酸化の状態を分けることが可能である。酸化の度合いを調節することによって、透明度を向上させ、着色を防止することができる。好ましくは、酸化剤の濃度：ポリマーの１０〜２００ｗｔ％、反応温度２０〜５０℃、反応時間１０〜１８０分である。
無置換ポリアセチレンの場合と同様、これらアセチレン系ポリマーに酸化剤をドーピングすると、主鎖から電子を引き抜かれることにより酸化されて主鎖上に下記式で示されるようにソリトンが生成し、これにより主鎖の電子状態が変化することにより透明度を向上させ、着色を防止することができると考えられる。
【００４９】
【化２４】
2007169619.tif 000025
（式中、Ａは、前記と同じ意味を持ち、その好ましいものも前記と同じである。）
【００５０】
【化２５】
2007169619.tif 000026
（式中、Ａ１は、前記と同じ意味を持ち、その好ましいものも前記と同じである。）
【００５１】
本発明の組成物は、前記式（１）又は（２）で表される繰り返し単位からなるアセチレン系ポリマー成分と、前記式（１）又は（２）で表される繰り返し単位からなるアセチレン系ポリマー成分を酸化して得られる成分とを常法により混ぜ合わせて混合物を作ることで得ることができる。混合割合は適宜任意の比率を選択することができる。
【００５２】
また、本発明の組成物を酸化状態の検出組成物とするにあたり、酸化条件が予め厳しい環境下の状態を測定する必要がある場合には、まず、前記式（１）又は（２）で表される繰り返し単位からなるアセチレン系ポリマー成分の割合を多くすることが好ましい。
【００５３】
例えば、測定しようとする環境条件下に前記式（１）又は（２）で表される繰り返し単位からなるアセチレン系ポリマー成分と、前記式（１）又は（２）で表される繰り返し単位からなるアセチレン系ポリマー成分を酸化して得られる成分を混ぜ合わせて混合物を容器に充填して設置する。
そして、透明度の変化を測定する。各酸化条件を予め測定しておいた透明度の結果と測定結果を対比して測定した環境下の条件を決定することができる。
【実施例】
【００５４】
以下、本発明を実施例に基づきさらに詳細に説明するが、本発明はこれに限定されるものではない。
【００５５】
参考例１
（１）１−エチニル−２−ｎ−ヘキシルナフタレンの製造工程
窒素雰囲気下−５０℃でエチニルナフタレン３ｇのテトラヒドロフラン溶液（３０ｍＬ）にノルマルブチルリチウムの１．６ｍｏｌ／Ｌヘキサン溶液を添加した。−９０℃に冷却後、カリウムターシャリーブトキシド２．５ｇのテトラヒドロフラン溶液（１５ｍＬ）を添加し、−８０℃で１時間撹拌後５℃まで昇温した。−７０℃でブロモヘキサン３．３ｇを滴下し、３０℃で一晩撹拌した。０℃で水１００ｍＬを滴下し、ヘキサンを加え、生成した化合物を抽出した。このヘキサン層を蒸留水３００ｍＬで３回洗浄後、無水硫酸マグネシウムで２４時間乾燥させ、濾過後、溶媒を留去した。カラム精製後溶媒を留去し、ヘキサンを展開溶媒としてカラム生成することにより２．２ｇの１−エチニル−２−ｎ−ヘキシルナフタレンを得た。１Ｈ  ＮＭＲ（２７０ＭＨｚ，ＣＤＣｌ３）  δ８．３（１Ｈ），７．８（２Ｈ），７．５（３Ｈ），３．６（１Ｈ），３．０（２Ｈ），１．７（２Ｈ），１．３（６Ｈ），０．９（３Ｈ）
【００５６】
（２）１−エチニル−２−ｎ−ヘキシルナフタレンの重合工程
１−エチニル−２−ｎ−ヘキシルナフタレン０．３５ｇをＷＣｌ６触媒により重合させ、ポリ（１−エチニル−２−ｎ−ヘキシルナフタレン）アセチレン０．２５ｇを得た。
重量平均分子量は約２００００であった。
【００５７】
（３）１−エチニル−２−ｎ−ヘキシルナフタレン重合体の酸化工程
ポリ（１−エチニル−２−ｎ−ヘキシルナフタレン）５ｍｇを、クロロホルム溶液０．３７ｍｌに溶解させ、ＦｅＣｌ３１．５ｍｇを添加して室温で３０分撹拌することにより酸化を行った。
得られた酸化が終了したポリ（１−エチニル−２−ｎ−ヘキシルナフタレン）をガラスの表面に、スピンコーティングした。得られたポリ（１−エチニル−２−ｎ−ヘキシルナフタレン）をコートしたガラスは透明であり、着色は見られなかった。
透過度の測定結果を図１に示した。
可視光領域３８０から７８０ｎｍでの吸収スペクトルは良好であることを示している。透過率は良好であることを示している。
着色は見られなかった。
【００５８】
実施例１
（１）前記１−エチニル−２−ｎ−ヘキシルナフタレンの重合体と前記酸化した１−エチニル−２−ｎ−ヘキシルナフタレンを１対１の割合で混合した。これを容器に充填し、酸化条件に応じた透明度の変化を測定した（図２）。
（２）次に、１−エチニル−２−ｎ−ヘキシルナフタレンの重合体と酸化した１−エチニル−２−ｎ−ヘキシルナフタレンとの任意の比率で混合された組成物の透明度を測定した結果と、前記図１及び図２の結果と比較して、組成物中の酸化した１−エチニル−２−ｎ−ヘキシルナフタレンの混合割合を計算することができた。
【００５９】
参考例２
（１）１−エチニル−２−メチルナフタレンの製造工程
２０ｍＬのトリエチルアミンに１０ｇの１−ブロモ−２−メチルナフタレン、０．６３ｇのジクロロビス（トリフェニルホスフィン）パラジウム、０．２４ｇのトリフェニルホスフィン、０．２４ｇの臭化銅、０．９５ｇの臭化リチウム、７．６ｇの３−メチル−１−ブチン−３−オールを添加し、９０℃で８時間反応させた。
エバポレーターで脱溶剤後、エチルエーテルを添加し、生成した化合物を抽出した。このエチルエーテル層を蒸留水３００ｍＬで３回洗浄後、無水硫酸マグネシウムで２４時間乾燥させ、その後濾過し、濾液の溶媒を留去後、酢酸エチル／ヘキサン（１／４）を展開溶媒としてカラム精製した。
得られた化合物に３０ｍＬのジエチレングリコール、４．４ｇの水酸化カリウムを添加し、９０℃で１５時間攪拌した。エチルエーテルを加え、生成した化合物を抽出した。このエチルエーテル層を蒸留水３００ｍＬで２回洗浄後、無水硫酸マグネシウムで２４時間乾燥させ、濾過後、溶媒を留去した。ヘキサンを展開溶媒としてカラム生成することにより３．５ｇの１−エチニル−２−メチルナフタレンを得た。１Ｈ  ＮＭＲ（２７０ＭＨｚ，ＣＤＣｌ３）  δ８．３（１Ｈ），７．８（２Ｈ），７．５（３Ｈ），３．７（１Ｈ），２．６（３Ｈ）
【００６０】
（２）１−エチニル−２−メチルナフタレンの重合工程
１−エチニル−２−メチルナフタレン０．３９ｇをＷＣｌ６触媒により重合させ、ポリ（１−エチニル−２−メチルナフタレン）０．２１ｇを得た。
重量平均分子量は、約２０００００であった。
生成ポリマーをガラスの表面にスピンコーティングしたものは赤紫色であった。透過度の測定は図３に示した。
（３）１−エチニル−２−メチルナフタレン重合体の酸化工程
ポリ（１−エチニル−２−メチルナフタレン）５ｍｇを、クロロホルム溶液０．３７ｍｌに溶解させ、ＦｅＣｌ３１．５ｍｇを添加して室温で３０分撹拌することにより酸化を行った。
得られた酸化が終了したポリ（１−エチニル−２−メチルナフタレン）をガラスの表面に、スピンコーティングした。得られたポリ（１−エチニル−２−メチルナフタレン）をコートしたガラスは透明であり、着色は見られなかった。
透過度の測定は図４に示した。
可視光領域３８０から７８０ｎｍでの吸収スペクトルは良好であることを示している。
【００６１】
参考例３
（１）１−エチニル−２−エトキシナフタレンの製造工程
窒素雰囲気下で３．３ｇの２−ブトキシアセトナフトンに−７８℃で９．１９ｍＬのリチウムジイソプロピルアミドの２Ｍテトラヒドロフラン溶液を滴下し、２時間撹拌した。これに３．１７ｇのジエチルクロロホスフェートを添加後、室温で１時間撹拌した。―７８℃で２．６５ｍＬのリチウムジイソプロピルアミドの２Ｍテトラヒドロフラン溶液を滴下し、１８時間撹拌した。エチルエーテルを加え、生成した化合物を抽出した。このエチルエーテル層を蒸留水３００ｍＬで２回洗浄後、無水硫酸マグネシウムで２４時間乾燥させ、濾過後、溶媒を留去した。クロロホルム／ヘキサン（１／４）を展開溶媒としてカラム生成することにより１．９ｇの１−エチニル−２−エトキシナフタレンを得た。１Ｈ  ＮＭＲ（２７０ＭＨｚ，ＣＤＣｌ３）  δ８．３（１Ｈ），７．８（２Ｈ），７．５（３Ｈ），４．３（２Ｈ），４．１（１Ｈ），１．４（３Ｈ）
【００６２】
（２）１−エチニル−２−エトキシナフタレンの重合工程
１−エチニル−２−エトキシナフタレン０．２９ｇをＷＣｌ６触媒により重合させ、ポリ（１−エチニル−２−エトキシナフタレン）（０．１８ｇ）を得た。
重量平均分子量は（約５００００）であった。
（３）１−エチニル−２−エトキシナフタレン重合体の酸化工程
ポリ（１−エチニル−２−エトキシナフタレン）５ｍｇを、クロロホルム溶液０．３７ｍｌに溶解させ、ＦｅＣｌ３１．５ｍｇを添加して室温で３０分撹拌することにより酸化を行った。
得られた酸化が終了したポリ（１−エチニル−２−エトキシナフタレン）をガラスの表面に、スピンコーティングした。得られたポリ（１−エチニル−２−エトキシナフタレン）をコートしたガラスは透明であり、着色は見られなかった。
透過度の測定は図５に示した。
可視光領域３８０から７８０ｎｍでの吸収スペクトルは良好であることを示している。
【００６３】
参考例４
（１）１−エチニル−２−エチルチオナフタレンの製造工程
参考例２の１−エチニル−２−メチルナフタレンの製造工程において、１−ブロモ−２−メチルナフタレンを１−ブロモ−２−エチルチオナフタレンに置き換えることにより１−エチニル−２−エチルチオナフタレンを得た。１Ｈ  ＮＭＲ（２７０ＭＨｚ，ＣＤＣｌ３）  δ８．３（１Ｈ），７．８（２Ｈ），７．５（３Ｈ），４．３（２Ｈ），４．２（１Ｈ），１．４（３Ｈ）
【００６４】
参考例５
（１）１−エチニル−２−ナフトエ酸エチルの製造工程
参考例２の１−エチニル−２−メチルナフタレンの製造工程において、１−ブロモ−２−メチルナフタレンを１−ブロモ−２−ナフトエ酸エチルに置き換えることにより１−エチニル−２−ナフトエ酸エチルを得た。１Ｈ  ＮＭＲ（２７０ＭＨｚ，ＣＤＣｌ３）  δ８．３（１Ｈ），７．８（２Ｈ），７．５（３Ｈ），４．４（４Ｈ），４．２（１Ｈ），１．４（６Ｈ）
【００６５】
参考例６
（１）１−エチニル−２−ジエチルアミノナフタレンの製造工程
参考例２の１−エチニル−２−メチルナフタレンの製造工程において、１−ブロモ−２−メチルナフタレンを１−ブロモ−２−ジエチルアミノナフタレンに置き換えることにより１−エチニル−２−ジエチルアミノナフタレンを得た。１Ｈ  ＮＭＲ（２７０ＭＨｚ，ＣＤＣｌ３）  δ８．３（１Ｈ），７．８（２Ｈ），７．５（３Ｈ），４．２（１Ｈ），３．３（４Ｈ），１．２（６Ｈ）
【００６６】
参考例７
（１）１−エチニル−４−メチルナフタレンの製造工程
６０ｍＬのトリエチルアミンに６ｇの１−ブロモ−４−メチルナフタレン、０．１１ｇのジクロロビス（トリフェニルホスフィン）パラジウム、０．１７ｇのトリフェニルホスフィン、０．１９ｇのヨウ化銅、３．１ｇのトリメチルシリルアセチレンを添加し、９０℃で１６時間反応させた。エバポレーターで脱溶剤後、エチルエーテルを添加し、生成した化合物を抽出した。このエチルエーテル層を蒸留水３００ｍＬで３回洗浄後、無水硫酸マグネシウムで２４時間乾燥させ、その後濾過し、濾液の溶媒を留去後、ヘキサンを展開溶媒としてカラム精製した。得られた化合物に３０ｍＬのジエチレングリコール、４．４ｇの水酸化カリウムを添加し、室温で３時間攪拌した。エチルエーテルを加え、生成した化合物を抽出した。このエチルエーテル層を蒸留水３００ｍＬで２回洗浄後、無水硫酸マグネシウムで２４時間乾燥させ、濾過後、溶媒を留去した。塩化メチレン／ヘキサン（１／４）を展開溶媒としてカラム生成することにより１．６ｇの１−エチニル−４−メチルナフタレンを得た。１Ｈ  ＮＭＲ（２７０ＭＨｚ，ＣＤＣｌ３）  δ８．３（１Ｈ），７．８（２Ｈ），７．５（３Ｈ），３．４（１Ｈ），２．６（３Ｈ）
【００６７】
（２）１−エチニル−４−メチルナフタレンの重合工程
１−エチニル−４−メチルナフタレン０．３９ｇをＷＣｌ６触媒により重合させ、ポリ（１−エチニル−４−メチルナフタレン）０．２１ｇを得た。
重量平均分子量は、約５００００であった。
（３）１−エチニル−４−メチルナフタレン重合体の酸化工程
ポリ（１−エチニル−４−メチルナフタレン）５ｍｇを、クロロホルム溶液０．３７ｍｌに溶解させ、ＦｅＣｌ３１．５ｍｇを添加して室温で３０分撹拌することにより酸化を行った。
得られた酸化が終了したポリ（１−エチニル−４−メチルナフタレン）をガラスの表面に、スピンコーティングした。得られたポリ（１−エチニル−４−メチルナフタレン）をコートしたガラスは透明であり、着色は見られなかった。
透過度の測定結果を図６に示した。
可視光領域３８０から７８０ｎｍでの吸収スペクトルは良好であることを示している。
【００６８】
参考例８
（１）１−エチニル−２−ｎ−デシルナフタレンの製造工程
参考例１の１−エチニル−２−ヘキシルナフタレンの製造工程において、ブロモヘキサンをブロモデカンに置き換えることにより１−エチニル−２−デシルナフタレンを得た。１Ｈ  ＮＭＲ（２７０ＭＨｚ，ＣＤＣｌ３）  δ８．３（１Ｈ），７．８（２Ｈ），７．５（３Ｈ），３．６（１Ｈ），３．０（２Ｈ），１．７（２Ｈ），１．３（１６Ｈ），０．９（３Ｈ）
（２）１−エチニル−２−ｎ−デシルナフタレンの重合工程
１−エチニル−２−ｎ−デシルナフタレン１．０ｇをＷＣｌ６触媒により重合させ、ポリ（１−エチニル−２−ｎデシルナフタレン）０．６ｇを得た。
重量平均分子量は約３００００であった。
生成ポリマーをガラスの表面にスピンコーティングしたものは青色であった。透過度の測定は図７に示した。
（３）１−エチニル−２−ｎ−デシル重合体の酸化工程
ポリ（１−エチニル−２−ｎ−デシルナフタレン）５ｍｇを、クロロホルム溶液０．３７ｍｌに溶解させ、ＡｕＣｌ３１．５ｍｇを添加して室温で３０分撹拌することにより酸化を行った。
得られた酸化が終了したポリ（１−エチニル−２−ｎ−デシルナフタレン）をガラスの表面に、スピンコーティングした。得られたポリ（１−エチニル−２−ｎ−デシルナフタレン）をコートしたガラスは透明であり、着色は見られなかった。
透過度の測定を図８に示した。  
可視光領域３８０から７８０ｎｍでの吸収スペクトルは良好であることを示している。透過率は良好であることを示している。
【００６９】
参考例９
（１）１−エチニル−２−ｎ−オクタデシルナフタレンの製造工程
参考例１の１−エチニル−２−ヘキシルナフタレンの製造工程において、ブロモヘキサンをブロモオクタデカンに置き換えることにより１−エチニル−２−オクタデシルナフタレンを得た。１Ｈ  ＮＭＲ（２７０ＭＨｚ，ＣＤＣｌ３）  δ８．３（１Ｈ），７．８（２Ｈ），７．５（３Ｈ），３．６（１Ｈ），３．０（２Ｈ），１．７（２Ｈ），１．３（３２Ｈ），０．９（３Ｈ）
（２）１−エチニル−２−ｎ−オクタデシルナフタレンの重合工程
１−エチニル−２−ｎ−オクタデシルナフタレン１．０ｇをＷＣｌ６触媒により重合させ、ポリ（１−エチニル−２−ｎ−オクタデシルナフタレン）０．５ｇを得た。
重量平均分子量は約１５０００であった。
生成ポリマーをガラスの表面にスピンコーティングしたものは青色であった。透過度の測定は図９に示した。
（３）１−エチニル−２−ｎ−オクタデシル重合体の酸化工程
ポリ（１−エチニル−２−ｎ−オクタデシルナフタレン）５ｍｇを、クロロホルム溶液０．３７ｍｌに溶解させ、ＡｕＣｌ３１．５ｍｇを添加して室温で３０分撹拌することにより酸化を行った。
得られた酸化が終了したポリ（１−エチニル−２−ｎ−オクタデシルナフタレン）をガラスの表面に、スピンコーティングした。得られたポリ（１−エチニル−２−ｎ−オクタデシルナフタレン）をコートしたガラスは透明であり、着色は見られなかった。
透過度の測定を図１０に示した。  
可視光領域３８０から７８０ｎｍでの吸収スペクトルは良好であることを示している。透過率は良好であることを示している。
【００７０】
参考例１０
（１）１−エチニル−２−ｎ−（３−フェニルプロピル）ナフタレンの製造工程
参考例１の１−エチニル−２−ヘキシルナフタレンの製造工程において、ブロモヘキサンを１−ブロモ−３−フェニルプロパンに置き換えることにより１−エチニル−２−ｎ−（３−フェニルプロピル）ナフタレンを得た。１Ｈ  ＮＭＲ（２７０ＭＨｚ，ＣＤＣｌ３）  δ８．３（１Ｈ），７．８（２Ｈ），７．６（１Ｈ），７．４（９Ｈ），２．８（２Ｈ），２．６（２Ｈ），２．０（２Ｈ）
（２）１−エチニル−２−ｎ−（３−フェニルプロピル）ナフタレンの重合工程
１−エチニル−２−ｎ−（３−フェニルプロピル）ナフタレン１．０ｇをＷＣｌ６触媒により重合させ、ポリ（１−エチニル−２−ｎ−（３−フェニルプロピル）ナフタレン）  ０．３５ｇを得た。
重量平均分子量は約１２０００であった。
（３）１−エチニル−２−（３−フェニルプロピル）ナフタレン重合体の酸化工程
ポリ（１−エチニル−２−（３−フェニルプロピル）ナフタレン）５ｍｇを、クロロホルム溶液０．３７ｍｌに溶解させ、ＡｕＣｌ３１．５ｍｇを添加して室温で３０分撹拌することにより酸化を行った。
得られた酸化が終了したポリ（１−エチニル−２−（３−フェニルプロピル）ナフタレン）をガラスの表面に、スピンコーティングした。得られたポリ（１−エチニル−２−（３−フェニルプロピル）ナフタレン）をコートしたガラスは透明であり、着色は見られなかった。
透過度の測定を図１１に示した。  
可視光領域３８０から７８０ｎｍでの吸収スペクトルは良好であることを示している。透過率は良好であることを示している。
【００７１】
参考例１１
（１）１−エチニル−２−（２−エチルヘキシル）ナフタレンの製造工程
参考例１の１−エチニル−２−ヘキシルナフタレンの製造工程において、ブロモヘキサンを１−ブロモ−２−エチルヘキサンに置き換えることにより１−エチニル−２−（２−エチルヘキシル）ナフタレンを得た。１Ｈ  ＮＭＲ（２７０ＭＨｚ，ＣＤＣｌ３）  δ８．３（１Ｈ），７．８（２Ｈ），７．５（３Ｈ），３．６（１Ｈ），３．０（２Ｈ），１．７（２Ｈ），１．３（３２Ｈ），０．９（３Ｈ）
（２）１−エチニル−２−（２−エチルヘキシル）ナフタレンの重合工程
１−エチニル−２−（２−エチルヘキシル）ナフタレン１．０ｇをＷＣｌ６触媒により重合させ、ポリ（１−エチニル−２−（２−エチルヘキシル）ナフタレン）  ０．２５ｇを得た。
重量平均分子量は約１８０００であった。
（３）１−エチニル−２−（２−エチルヘキシル）ナフタレン重合体の酸化工程
ポリ（１−エチニル−２−（２−エチルヘキシル）ナフタレン）５ｍｇを、クロロホルム溶液０．３７ｍｌに溶解させ、ＡｕＣｌ３１．５ｍｇを添加して室温で３０分撹拌することにより酸化を行った。
得られた酸化が終了したポリ（１−エチニル−２−（２−エチルヘキシル）ナフタレン）をガラスの表面に、スピンコーティングした。得られたポリ（１−エチニル−２−（２−エチルヘキシル）ナフタレン）をコートしたガラスは透明であり、着色は見られなかった。
透過度の測定を図１２に示した。
可視光領域３８０から７８０ｎｍでの吸収スペクトルは良好であることを示している。透過率は良好であることを示している。
【００７２】
比較例１
（１）ｏ−トリメチルシリルフェニルアセチレン重合体の透明性をガラスの表面にスピンコーティングした。透過度の測定結果は図１３に示した。
可視光領域３８０から７８０ｎｍでの吸収率は図１及び３の結果と対比すると劣る結果であることがわかる。また着色がみられた。
【００７３】
比較例２
（１）エチニルナフタレン重合体を、透明なガラスの表面にスピンコーティングした。透過度の測定結果は図１４に示した。
可視光領域３８０から７８０ｎｍでの吸収率は図１及び２の結果と対比すると劣る結果であることがわかる。また着色がみられた。
【図面の簡単な説明】
【００７４】
【図１】参考例１で作成したポリ（１−エチニル−２−ｎ−ヘキシルナフタレン）を、ＦｅＣｌ３により酸化したものをガラスの表面にコートし、透過度の測定結果を示す図である。
【図２】実施例１の１−エチニル−２−ｎ−ヘキシルナフタレンの重合体と１−エチニル−２−ｎ−ヘキシルナフタレン重合体を酸化したものを１対１の割合で混合した組成物の透明度の測定結果を示す図である。
【図３】参考例２で作成したポリ（１−エチニル−２−メチルナフタレン）をガラス表面にコートし、透過度の測定結果を示す図である。
【図４】参考例２で作成したポリ（１−エチニル−２−メチルナフタレン）をＦｅＣｌ３により酸化したものをガラスの表面にコートし、透過度の測定結果を示す図である。
【図５】参考例３で作成したポリ（１−エチニル−２−エトキシナフタレン）をＦｅＣｌ３により酸化したものをガラスの表面にコートし、透過度の測定結果を示す図である。
【図６】参考例７で作成したポリ（１−エチニル−４−メチルナフタレン）をＦｅＣｌ３により酸化したものをガラスの表面にコートし、透過度の測定結果を示す図である。
【図７】参考例８で作成したポリ（１−エチニル−２−ｎ−デシルナフタレン）をガラス表面にコートし、透過度の測定結果を示す図である。
【図８】参考例８で作成したポリ（１−エチニル−２−ｎ−デシルナフタレン）をＡｕＣｌ３により酸化したものをガラスの表面にコートし、透過度の測定結果を示す図である。
【図９】参考例９で作成したポリ（１−エチニル−２−ｎ−オクタデシルナフタレン）をガラス表面にコートし、透過度の測定結果を示す図である。
【図１０】参考例９で作成したポリ（１−エチニル−２−ｎ−オクタデシルナフタレン）をＡｕＣｌ３により酸化したものをガラスの表面にコートし、透過度の測定結果を示す図である。
【図１１】参考例１０で作成したポリ（１−エチニル−２−ｎ−（３−フェニルプロピル）ナフタレン）をＡｕＣｌ３により酸化したものをガラスの表面にコートし、透過度の測定結果を示す図である。
【図１２】参考例１１で作成したポリ（１−エチニル−２−（２−エチルヘキシル）ナフタレン）をＡｕＣｌ３により酸化したものをガラスの表面にコートし、透過度の測定結果を示す図である。
【図１３】比較例１で作成したポリ（ｏ−トリメチルシリルフェニルアセチレン）をＦｅＢｒ３により酸化したものをガラスの表面にコートし、透過度の測定結果を示す図である。
【図１４】比較例２で作成したポリエチニルナフタレンをガラス表面にコートし、透過度の測定結果を示す図である。
【図１】
2007169619.tif 000030
【図２】
2007169619.tif 000031
【図３】
2007169619.tif 000032
【図４】
2007169619.tif 000033
【図５】
2007169619.tif 000034
【図６】
2007169619.tif 000035
【図７】
2007169619.tif 000036
【図８】
2007169619.tif 000037
【図９】
2007169619.tif 000038
【図１０】
2007169619.tif 000039
【図１１】
2007169619.tif 000040
【図１２】
2007169619.tif 000041
【図１３】
2007169619.tif 000042
【図１４】
2007169619.tif 000043